【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
基材と、その基材の少なくとも片面上の少なくとも一部に形成された熱可塑性ポリマーを含有する層と、を備える蓄電デバイス用セパレータであって、
前記熱可塑性ポリマーが、シクロアルキル基を有するエチレン性不飽和単量体を単量体単位として有する共重合体を含み、
前記共重合体のガラス転移温度が５０℃以上であり、
前記熱可塑性ポリマーが、ガラス転移温度が２０℃以下である共重合体を更に含む、蓄電デバイス用セパレータ。
【請求項２】
前記ガラス転移温度が５０℃以上の共重合体が、その共重合体１００質量％に対して１０〜９０質量％の前記シクロアルキル基を有するエチレン性不飽和単量体と、前記シクロアルキル基を有するエチレン性不飽和単量体と共重合可能なその他の単量体と、を単量体単位として有する共重合体を含む、請求項１記載の蓄電デバイス用セパレータ。
【請求項３】
前記その他の単量体が、カルボキシル基を有するエチレン性不飽和単量体を含む、請求項２記載の蓄電デバイス用セパレータ。
【請求項４】
前記その他の単量体が、アミド基を有するエチレン性不飽和単量体を含む、請求項２又は３に記載の蓄電デバイス用セパレータ。
【請求項５】
前記その他の単量体が、ヒドロキシル基を有するエチレン性不飽和単量体を含む、請求項２〜４のいずれか１項に記載の蓄電デバイス用セパレータ。
【請求項６】
前記その他の単量体が、架橋性単量体を含む、請求項２〜５のいずれか１項に記載の蓄電デバイス用セパレータ。
【請求項７】
前記その他の単量体が、炭素数４以上のアルキル基と（メタ）アクリロイルオキシ基とからなる（メタ）アクリル酸エステル単量体を含み、
前記シクロアルキル基を有するエチレン性不飽和単量体及び前記（メタ）アクリル酸エステル単量体の含有割合は、共重合体１００質量％に対して５０〜９９．９質量％である、請求項２〜６のいずれか１項に記載の蓄電デバイス用セパレータ。
【請求項８】
前記その他の単量体が、炭素数６以上のアルキル基と（メタ）アクリロイルオキシ基とからなる（メタ）アクリル酸エステル単量体を含み、
前記シクロアルキル基を有するエチレン性不飽和単量体及び前記（メタ）アクリル酸エステル単量体の含有割合は、共重合体１００質量％に対して５０〜９９．９質量％である、請求項２〜６のいずれか１項に記載の蓄電デバイス用セパレータ。
【請求項９】
前記シクロアルキル基を有するエチレン性不飽和単量体が、シクロヘキシルアクリレート又はシクロヘキシルメタクリレートである、請求項１〜８のいずれか１項に記載の蓄電デバイス用セパレータ。
【請求項１０】
前記熱可塑性ポリマーを含有する層が、前記基材の一面当たりの表面積に対して、５％以上７０％以下の表面被覆率を有する、請求項１〜９のいずれか１項に記載の蓄電デバイス用セパレータ。
【請求項１１】
前記熱可塑性ポリマーを含有する層が、前記基材の少なくとも片面上にドット状に存在する、請求項１〜１０のいずれか１項に記載の蓄電デバイス用セパレータ。
【請求項１２】
前記基材が、ポリオレフィン微多孔膜である、請求項１〜１１のいずれか１項に記載の蓄電デバイス用セパレータ。
【請求項１３】
請求項１〜１２のいずれか１項に記載の蓄電デバイス用セパレータを備える蓄電デバイス。
【請求項１４】
請求項１〜１３のいずれか１項に記載の蓄電デバイス用セパレータを備えるリチウムイオン二次電池。
【手続補正２】
【補正対象書類名】明細書
【補正対象項目名】００１０
【補正方法】変更
【補正の内容】
【００１０】
すなわち、本発明は下記のとおりである。
［１］基材と、その基材の少なくとも片面上の少なくとも一部に形成された熱可塑性ポリマーを含有する層と、を備える蓄電デバイス用セパレータであって、前記熱可塑性ポリマーが、シクロアルキル基を有するエチレン性不飽和単量体を単量体単位として有する共重合体を含み、前記共重合体のガラス転移温度が５０℃以上であり、前記熱可塑性ポリマーが、ガラス転移温度が２０℃以下である共重合体を更に含む、蓄電デバイス用セパレータ。
［２］前記ガラス転移温度が５０℃以上の共重合体が、その共重合体１００質量％に対して１０〜９０質量％の前記シクロアルキル基を有するエチレン性不飽和単量体と、前記シクロアルキル基を有するエチレン性不飽和単量体と共重合可能なその他の単量体と、を単量体単位として有する共重合体を含む、上記蓄電デバイス用セパレータ。
［３］前記その他の単量体が、カルボキシル基を有するエチレン性不飽和単量体を含む、上記蓄電デバイス用セパレータ。
［４］前記その他の単量体が、アミド基を有するエチレン性不飽和単量体を含む、上記蓄電デバイス用セパレータ。
［５］前記その他の単量体が、ヒドロキシル基を有するエチレン性不飽和単量体を含む、上記蓄電デバイス用セパレータ。
［６］前記その他の単量体が、架橋性単量体を含む、上記蓄電デバイス用セパレータ。
［７］前記その他の単量体が、炭素数４以上のアルキル基と（メタ）アクリロイルオキシ基とからなる（メタ）アクリル酸エステル単量体を含み、前記シクロアルキル基を有するエチレン性不飽和単量体及び前記（メタ）アクリル酸エステル単量体の含有割合は、共重合体１００質量％に対して５０〜９９．９質量％である、上記蓄電デバイス用セパレータ。
［８］前記その他の単量体が、炭素数６以上のアルキル基と（メタ）アクリロイルオキシ基とからなる（メタ）アクリル酸エステル単量体を含み、前記シクロアルキル基を有するエチレン性不飽和単量体及び前記（メタ）アクリル酸エステル単量体の含有割合は、共重合体１００質量％に対して５０〜９９．９質量％である、上記蓄電デバイス用セパレータ。
［９］前記シクロアルキル基を有するエチレン性不飽和単量体が、シクロヘキシルアクリレート又はシクロヘキシルメタクリレートである、上記蓄電デバイス用セパレータ。
［１０］前記熱可塑性ポリマーを含有する層が、前記基材の一面当たりの表面積に対して、５％以上７０％以下の表面被覆率を有する、上記蓄電デバイス用セパレータ。
［１１］前記熱可塑性ポリマーを含有する層が、前記基材の少なくとも片面上にドット状に存在する、上記蓄電デバイス用セパレータ。
［１２］前記基材が、ポリオレフィン微多孔膜である、上記蓄電デバイス用セパレータ。
［１３］上記蓄電デバイス用セパレータを備える蓄電デバイス。
［１４］上記蓄電デバイス用セパレータを備えるリチウムイオン二次電池。
【手続補正３】
【補正対象書類名】明細書
【補正対象項目名】０１４１
【補正方法】変更
【補正の内容】
【０１４１】
［参考例１］
水分散体Ａ１を固形分で３０質量部、２５質量部の水に均一に分散させて、熱可塑性ポリマーを含む塗布液（固形分３０質量％）を調製した。次いで、基材Ｂ１の片面にマイクログラビアコーターを用いて塗布液を塗布した。その後、６０℃にて塗布後の塗布液を乾燥して水を除去した。さらに、基材Ｂ１のもう片面にも同様に塗布液を塗布し、再度上記と同様にして乾燥させた。こうして、基材Ｂ１の両面にポリマー層を形成したセパレータを得た。なお、このセパレータにおいて、ポリマー層の表面被覆率は３０％であり、ポリマー層の平均厚さは１μｍであった。また、ＳＥＭにて確認したところ、ポリマー層は基材Ｂ１の表面にほぼ円形のドット状に存在していた。
得られたセパレータについて、上記方法により、耐ブロッキング性、密着性及びクッション性を評価し、上記簡易接着試験を行った。得られた結果を表７に示す。
【手続補正４】
【補正対象書類名】明細書
【補正対象項目名】０１４２
【補正方法】変更
【補正の内容】
【０１４２】
［実施例５〜６５、６７〜８０、参考例２〜４、６６、比較例１〜６］
水分散体の種類及び混合割合（質量％）、塗布液中の固形分（質量％）、並びに基材の種類を表７〜表１１に示すように変更した以外は参考例１と同様にして塗布液を調製し、セパレータを作製した。得られたセパレータの各種物性及び評価・試験結果を表７〜表１１に示す。
【手続補正５】
【補正対象書類名】明細書
【補正対象項目名】０１４３
【補正方法】変更
【補正の内容】
【０１４３】
【表７】
2016201367.tif 000001
【手続補正６】
【補正対象書類名】明細書
【補正対象項目名】０１４６
【補正方法】変更
【補正の内容】
【０１４６】
【表１０】
2016201367.tif 000002